СПОСОБ ПОЛУЧЕНИЯ ВЫСОКОНАСЫЩЕННОГО НИТРИЛЬНОГО КАУЧУКА

1. Способ получения высоконасыщенного нитрильного каучука, включающий
стадию полимеризации, при которой полимеризуют смесь мономеров,
содержащую по меньшей мере α,β-этиленненасыщенный нитрильный мономер и диеновый мономер в растворителе с получением дисперсии или раствора нитрильного каучука,
стадию коагуляции, при которой способствуют дисперсии или раствору нитрильного каучука коагулировать при от 10°C до 60°C с получением твердой формы нитрильного каучука, и
стадию гидрирования, при которой способствуют твердой форме нитрильного каучука, полученной в стадии коагуляции, диспергироваться или растворяться в растворителе с получением дисперсии или раствора нитрильного каучука и проведением реакции гидрирования полученной дисперсии или раствора нитрильного каучука с получением, таким образом, дисперсии или раствора высоконасыщенного нитрильного каучука, при этом
в реакции гидрирования содержание соединения с меркаптогруппой с 9 до 12 атомов углерода составляет 50 вес. м.д. или менее и содержание соединения с меркаптогруппой от 13 до 16 атомов углерода составляет от 1 до 120 вес. м.д. по отношению к 100 вес. % нитрильного каучука в дисперсии или растворе нитрильного каучука.
2. Способ по п. 1, дополнительно включающий
применение соединения с меркаптогруппой от 9 до 12 атомов углерода и/или соединения с меркаптогруппой от 13 до 16 атомов углерода в качестве регулятора молекулярного веса в стадии полимеризации, и
прибавление соединения с меркаптогруппой от 9 до 12 атомов углерода и/или соединения с меркаптогруппой от 13 до 16 атомов углерода, при этом способствуют твердой форме нитрильного каучука, полученной в стадии коагуляции, диспергироваться или растворяться в растворителе, для регулирования содержания соединения с меркаптогруппой от 9 до 12 атомов углерода и/или соединения с меркаптогруппой от 13 до 16 атомов углерода в дисперсии или растворе нитрильного каучука, используемого в реакции гидрирования.
3. Способ по п. 1, дополнительно включающий после стадии полимеризации и перед стадией коагуляции стадию нагрева дисперсии или раствора нитрильного каучука, полученного с помощью стадии полимеризации, в присутствии основного соединения.
4. Способ по п. 3, в котором основное соединение является соединением щелочного металла.
5. Способ по п. 3, в котором температура нагревания в стадии нагрева составляет от 30°C до 80°C.
6. Способ по любому из пп. 1-5, в котором в стадии гидрирования количество используемого катализатора гидрирования находится в интервале от 10 до 1000 вес. м.д. по отношению к 100 вес. % нитрильного каучука перед гидрированием.
7. Раствор или дисперсия нитрильного каучука для гидрирования, в котором нитрильный каучук состоит по меньшей мере из α,β-этиленненасыщенных нитрильных мономерных звеньев и диеновых мономерных звеньев,
содержание соединения с меркаптогруппой от 9 до 12 атомов углерода составляет 50 вес. м.д. или менее и содержание соединения с меркаптогруппой от 13 до 16 атомов углерода составляет от 1 до 120 вес. м.д. по отношению к 100 вес. % нитрильного каучука, и
количество остаточной органической кислоты составляет 15 вес. % или менее.